(57)【要約】【課題】高炉スラグを形成する成分の含有量が従来よりも少なくても、９０％以上の落下強度（ＳＩ）と、３５％以下の還元粉化性（ＲＤＩ）を維持可能であり、かつ被還元性（ＲＩ）の劣化を防止可能な焼結鉱の製造方法を提供すること。【解決手段】少なくとも粉鉄鉱石を含有する鉄源原料と、ＣａＯを含有する副原料と、炭材とからなる配合原料を混合し、水分を添加して造粒した後に焼結機のパレット上へ供給し、前記炭材を燃焼させて溶融、冷却し、ＳｉＯ2：４．０〜５．０ｍａｓｓ％、ＣａＯ：７〜９ｍａｓｓ％を含有する焼結鉱を製造するに際して、前記鉄源原料のうちＳｉＯ2含有量が３．６ｍａｓｓ％以下の粉鉄鉱石の少なくとも一部及び前記炭材の一部を混合、造粒して造粒物Ａを形成し、該造粒物Ａを焼結機のパレット上の床敷鉱上に装入し、ついで前記配合原料の残部を前記造粒物Ａの上に装入することを特徴とする焼結鉱の製造方法を用いる。【選択図】図１
2008088533.tif 000002
【特許請求の範囲】
【請求項１】
少なくとも粉鉄鉱石を含有する鉄源原料と、ＣａＯを含有する副原料と、炭材とからなる配合原料を混合し、水分を添加して造粒した後に焼結機のパレット上へ供給し、前記炭材を燃焼させて溶融、冷却し、ＳｉＯ2：４．０〜５．０ｍａｓｓ％、ＣａＯ：７〜９ｍａｓｓ％を含有する焼結鉱を製造するに際して、前記鉄源原料のうちＳｉＯ2含有量が３．６ｍａｓｓ％以下の粉鉄鉱石の少なくとも一部及び前記炭材の一部を混合、造粒して造粒物Ａを形成し、該造粒物Ａを焼結機のパレット上の床敷鉱上に装入し、ついで前記配合原料の残部を前記造粒物Ａの上に装入することを特徴とする焼結鉱の製造方法。
【請求項２】
少なくとも粉鉄鉱石を含有する鉄源原料と、ＣａＯを含有する副原料と、炭材とからなる配合原料を混合し、水分を添加して造粒した後に焼結機のパレット上へ供給し、前記炭材を燃焼させて溶融、冷却し、ＳｉＯ2：４．０〜５．０ｍａｓｓ％、ＣａＯ：７〜９ｍａｓｓ％を含有する焼結鉱を製造するに際して、まず、前記鉄源原料のうちＳｉＯ2含有量が３．６ｍａｓｓ％以下の粉鉄鉱石の少なくとも一部及び前記炭材の一部を混合、造粒して造粒物Ａを形成するとともに、前記配合原料の残部を混合、造粒して造粒物Ｂを形成し、まず前記造粒物Ａを焼結機のパレット上の床敷鉱上に装入し、ついで前記造粒物Ｂを前記造粒物Ａの上に装入することを特徴とする焼結鉱の製造方法。
【請求項３】
造粒物Ａの炭材含有量を２ｍａｓｓ％以上、５ｍａｓｓ％以下とすることを特徴とする請求項１または請求項２に記載の焼結鉱の製造方法。
【請求項４】
さらに、造粒物ＡがＣａＯを含有する副原料を含有し、前記造粒物ＡのＣａＯ含有量が６ｍａｓｓ％以下であることを特徴とする請求項１ないし請求項３のいずれかに記載の焼結鉱の製造方法。
【発明の詳細な説明】
【技術分野】
【０００１】
本発明は、高炉で溶銑を溶製する際の原料に用いる焼結鉱の製造方法に係わり、特に高炉スラグを形成する成分であるＳｉＯ2及びＣａＯの含有量が少ないにもかかわらず、落下強度（シャッター強度）が高く、還元粉化性ＲＤＩが良好な特性を有する焼結鉱の製造技術に関する。
【背景技術】
【０００２】
近年、良質の塊状鉄鉱石が枯渇する傾向にあるので、高炉へ装入する鉄源原料として、焼結鉱の利用比率が一層高まっている。この焼結鉱は、粉状鉄鉱石、硫酸滓、砂鉄、スケール、高炉ダスト及び転炉ダスト等の鉄源（焼結原料）に、造滓材としての石灰石、返鉱及び焼成のための熱源としての炭材を混合した配合原料を素材とする。通常は、その配合原料に適量の水分を添加、混合、造粒した後、焼結機のパレット上に層状に充填し、空気を下向きに流通させながら前記炭材を燃焼し、該配合原料を溶融してから冷却、破砕することで製造している。つまり、焼結鉱は、粉状鉄鉱石等の鉄源をフラックスとしてのＣａＯやＳｉＯ2等の造滓（スラグ）成分と反応、溶融させて塊状化する人工鉱石である。この焼結鉱の焼成過程では凝結材であるコークス（炭材）の燃焼による発熱により、鉱石と石灰等の副原料が反応しカルシウムフェライト（ＣａＯ・ｎＦｅ2Ｏ3、ＣａＯ・ｎＦｅ3Ｏ4）やオリビン（ＳｉＯ2・Ｆｅ2Ｏ3）等の融体が発生する。
【０００３】
しかしながら、現在高炉で利用している焼結鉱は、塊状鉄鉱石に比較してＳｉＯ2、ＣａＯの含有量が多いので、高炉へ装入する鉄源原料のうちで該焼結鉱の占める比率が高くなるに伴い、高炉スラグの発生量が増加し、高炉の燃料比（溶銑１トンを溶製するに必要な燃料の量）及び発生した高炉スラグの処理費の増大を招く等の問題が発生している。また、最近では、省資源・省エネルギーの観点からも、高炉の燃料比及びスラグ比（スラグ量／高炉原料量）の低減に対する要望が高まっている。
【０００４】
一方、焼結鉱中のＳｉＯ2、ＣａＯ含有量の減少を図ることは、該焼結鉱の強度低下、還元粉化性（ＲＤＩ）の悪化をもたらす原因となるため、例えば、ＣａＯが６〜９ｗｔ％の低スラグ焼結鉱の製造方法（特許文献１参照）、ＳｉＯ2が平均５ｗｔ％以下で、ＣａＯ／ＳｉＯ2が１．９０〜２．１０の焼結鉱の製造方法（特許文献２参照）、ＳｉＯ2が４．２〜４．９ｍａｓｓ％，ＭｇＯが１．５〜３．０ｍａｓｓ％で、ＣａＯ／ＳｉＯ2が１．８〜２．２の焼結鉱の製造方法（特許文献３参照）及びＳｉＯ2が４．６％以下、ＣａＯ／ＳｉＯ2が１．０〜３．０、ＭｇＯが０．５％超え程度の焼結鉱の製造方法（特許文献４参照）が提案されているが、これら従来の製造方法は、いずれもＳｉＯ2、ＣａＯ含有量の低下に伴い、落下強度（シャッター強度：以下「ＳＩ」と記載する。）が低下するという問題が解決されておらず、現状では、ＳｉＯ2含有量の下限値は４．５ｍａｓｓ％程度、ＣａＯ含有量の下限値は９．０ｍａｓｓ％程度に抑えられ、落下強度（ＳＩ）が８５％程度、還元粉化性（ＲＤＩ）が４０％程度となっている。なお、現状のＳｉＯ2を４．５ｍａｓｓ％以上、ＣａＯを９．０ｍａｓｓ％以上含有する焼結鉱では、落下強度（ＳＩ）は８９％程度、還元粉化性（ＲＤＩ）が３５％程度である。
【０００５】
また、含有させるＳｉＯ2、ＣａＯ等の所謂「フラックス」を減少させる方法に対し、配合原料中の炭材含有量を増加させて現状の強度、還元粉化性を維持する方法も考えられるが、その場合には、焼結鉱のミクロ組織が溶融時に生成したオリビン系融液に由来する結晶の多いものとなり、焼結鉱の被還元性（ＲＩ）が劣化するという別の問題が発生する。
【０００６】
所謂「フラックス」を減少させる方法としては、上記の他に、ＳｉＯ2含有量の低い予備造粒物を形成した後、ＳｉＯ2含有量の高い原料を加えて再度造粒を行う、高炉スラグを形成する成分の含有量が従来より少なくても、９０％以上の落下強度（ＳＩ）を維持可能な焼結鉱の製造方法（特許文献５参照）が提案されている。
【特許文献１】特開平１０−２７３７３８号公報
【特許文献２】特開平１１−８０８４５号公報
【特許文献３】特開平１１−１３１１５１号公報
【特許文献４】特開２０００−１７８６５９号公報
【特許文献５】特開２００５−２２０３９９号公報
【発明の開示】
【発明が解決しようとする課題】
【０００７】
しかしながら、特許文献５に記載の方法においては予備造粒物と残りの原料との結合を強化するため予備造粒物中に添加する炭材の量を多くする必要があり、トータルの炭材使用量が多くなる問題点がある。炭材使用量が増加すると、上記のように焼結鉱の被還元性（ＲＩ）が劣化する。
【０００８】
本発明は、かかる事情に鑑みなされたものであり、高炉スラグを形成する成分の含有量が従来よりも少なくても、９０％以上の落下強度（ＳＩ）と、３５％以下の還元粉化性（ＲＤＩ）を維持可能であり、かつ被還元性（ＲＩ）の劣化を防止可能な焼結鉱の製造方法を提供することを目的としている。
【課題を解決するための手段】
【０００９】
発明者らは、上記目的の実現に向けた研究の中で、従来技術の抱える上述した問題点について鋭意検討し、その成果を本発明に具現化した。
【００１０】
すなわち、本発明の特徴は以下の通りである。
（１）少なくとも粉鉄鉱石を含有する鉄源原料と、ＣａＯを含有する副原料と、炭材とからなる配合原料を混合し、水分を添加して造粒した後に焼結機のパレット上へ供給し、前記炭材を燃焼させて溶融、冷却し、ＳｉＯ2：４．０〜５．０ｍａｓｓ％、ＣａＯ：７〜９ｍａｓｓ％を含有する焼結鉱を製造するに際して、前記鉄源原料のうちＳｉＯ2含有量が３．６ｍａｓｓ％以下の粉鉄鉱石の少なくとも一部及び前記炭材の一部を混合、造粒して造粒物Ａを形成し、該造粒物Ａを焼結機のパレット上の床敷鉱上に装入し、ついで前記配合原料の残部を前記造粒物Ａの上に装入することを特徴とする焼結鉱の製造方法。
（２）少なくとも粉鉄鉱石を含有する鉄源原料と、ＣａＯを含有する副原料と、炭材とからなる配合原料を混合し、水分を添加して造粒した後に焼結機のパレット上へ供給し、前記炭材を燃焼させて溶融、冷却し、ＳｉＯ2：４．０〜５．０ｍａｓｓ％、ＣａＯ：７〜９ｍａｓｓ％を含有する焼結鉱を製造するに際して、まず、前記鉄源原料のうちＳｉＯ2含有量が３．６ｍａｓｓ％以下の粉鉄鉱石の少なくとも一部及び前記炭材の一部を混合、造粒して造粒物Ａを形成するとともに、前記配合原料の残部を混合、造粒して造粒物Ｂを形成し、まず前記造粒物Ａを焼結機のパレット上の床敷鉱上に装入し、ついで前記造粒物Ｂを前記造粒物Ａの上に装入することを特徴とする焼結鉱の製造方法。
（３）造粒物Ａの炭材含有量を２ｍａｓｓ％以上、５ｍａｓｓ％以下とすることを特徴とする（１）または（２）に記載の焼結鉱の製造方法。
（４）さらに、造粒物ＡがＣａＯを含有する副原料を含有し、前記造粒物ＡのＣａＯ含有量が６ｍａｓｓ％以下であることを特徴とする（１）ないし（３）のいずれかに記載の焼結鉱の製造方法。
【発明の効果】
【００１１】
本発明によれば、焼結用配合原料のうち鉄源原料の一部について炭材を内装させ造粒し、焼結機においてこれを床敷鉱上に装入し焼成することによりマグネタイト系融液を主体にした強度の大きい焼結鉱とする結果、高炉スラグを形成する成分の含有量が従来よりも少なくても、９０％以上の落下強度（ＳＩ）を有し、被還元性、耐還元粉化性が良好な焼結鉱が製造できる。これにより、高炉スラグの発生量が減少し、高炉の燃料比も低減できる。
【発明を実施するための最良の形態】
【００１２】
以下、発明をなすに至った経緯をまじえ、本発明の最良の実施形態について説明する。
【００１３】
焼結鉱は、粉鉄鉱石等の鉄源を所謂「フラックス」、つまりＣａＯやＳｉＯ2等のスラグ成分と反応溶融させた後、冷却して塊成化したものである。そのため、焼結鉱の強度には、配合原料の粒度や配合比率（塩基度）等、様々な因子が影響を及ぼしていることは周知の通りである。特に、ＳｉＯ2含有量が４．０〜５．０ｍａｓｓ％、ＣａＯ含有量が７〜９ｍａｓｓ％程度の低スラグ焼結鉱では、ＣａＯやＳｉＯ2等のフラックス成分の減少に伴い、融液量が不足して、製品たる焼結鉱の落下強度（ＳＩ）の低下が顕著となる。またＳｉＯ2含有量が４．５ｍａｓｓ％を下回る場合には還元粉化性（ＲＤＩ）の悪化も顕著となる。
【００１４】
そこで、本発明者らは、添加フラックス成分に依存しない融液生成を種々試みたところ、ＳｉＯ2含有量が３．６ｍａｓｓ％以下である粉鉄鉱石（鉄源原料）と炭材の一部との造粒物を予め形成し（予備造粒で形成した予備造粒物と呼ぶものとする。）、その上を残りの原料（配合原料のうち、上記予備造粒に使用しなかった原料）で覆うように二層構造に再度造粒してから焼結すると、比較的被還元性が高く、高強度な焼結体が得られることを見出し、その知見に基づき特許文献５に記載の発明を完成させた。しかしながら予備造粒物中への炭材添加（含有）量が６ｍａｓｓ％未満では、融液生成量が不足し、所望の強度が得られない場合があったので、炭材添加（含有）量は６ｍａｓｓ％以上とすることが好ましいとするものであった。
【００１５】
そこで更なる改良を加えるためＳｉＯ2含有量が３．６ｍａｓｓ％以下である粉鉄鉱石と炭材の一部との予備造粒物である造粒物Ａと残りの原料の焼結機内での配置について検討した。焼結機においては、ガス下方吸引の特性上、熱蓄積により原料下層部の層内温度が相対的に高くなる。このことを考慮し、造粒物Ａの焼成を床敷鉱上である、装入原料の最下層で行えば、造粒物Ａ単独の所望強度を得られ、かつ残部原料造粒物との焼結の必要が無くなり、造粒物Ａへの炭材添加量を低く抑えることができると考え、実験を行った。
【００１６】
その結果、造粒物Ａを床敷鉱上に装入し、その上に残りの原料の混合物または造粒物を重ねるように装入してから焼結すると、還元粉化性ＲＤＩが低く、比較的被還元性が高く、高強度な焼結体を、少ない炭材量で得られることを見出し、本発明を完成させた。この造粒物Ａに、ＳｉＯ2含有量が３．６ｍａｓｓ％以下の粉鉄鉱石を用いることで、オリビン系融液の生成量が少なくなり高被還元性が得やすくなる。
【００１７】
また、本発明者は、造粒物Ａ中への炭材添加量の好適範囲を検討した。焼結鉱の還元粉化は還元過程でのヘマタイトからマグネタイトへの結晶構造変化に伴う膨張に起因する。さらに還元粉化の主な原因は二次ヘマタイトであり、二次ヘマタイトは焼結反応時にカルシウムフェライトが分解溶融する１３００℃以上の高温状態で存在するマグネタイトが冷却される際に再酸化されて生成する。そこで還元粉化を低減するため、２次ヘマタイトの生成を伴わない、マグネタイト主体の組織を実現することを試行した。造粒物Ａにおいては内装する炭材の還元力を利用してマグネタイトを生成し、被還元性を維持するため反応により消失した炭材に起因する気孔を残す条件を探索したところ、炭材添加（含有）量が２ｍａｓｓ％未満では還元力が不足しマグネタイトの生成が少なくなり所望のＲＤＩが得られず、炭材添加（含有）量が５ｍａｓｓ％を上回る場合では炭材の燃焼による過溶融により融液が流動化し再酸化するとともに、粗大結晶が生成するため、被還元性が悪化する。そこで本発明では、造粒物Ａの炭材含有量を２ｍａｓｓ％以上、５ｍａｓｓ％以下とすることが望ましい。また、これらの本発明では、前記造粒物Ａにおいて、粉鉄鉱石及び炭材に加えて、ＣａＯを含有する副原料（例えば、石灰石、焼石灰等）を添加し、予めＣａＯの添加（含有）量が６ｍａｓｓ％以下と比較的少ない造粒物を形成させても良い。造粒物Ａは炭材を内装させ鉱石を還元させるという観点から比較的緻密な造粒物が必要とされるが、その際造粒のためのバインダーとして焼石灰のようにＣａＯを含むものが使用される場合がある。ところで焼結鉱の全配合原料中のＣａＯ量は予め規定されるので、この造粒物ＡのＣａＯ含有量が少なくなると相対的に残部配合原料中のＣａＯ含有量が多くなる。通常の焼結鉱においてはＣａＯ含有量が高くなると、カルシウムフェライト生成量が多くなり、被還元性、還元粉化性、強度が向上するため、造粒物ＡのＣａＯ含有量の低下は、残部配合原料からなる焼結鉱には品質上有利に作用する。そこで造粒物Ａ中のＣａＯ含有量に関し好適範囲を検討した結果、ＣａＯ添加（含有）量が６ｍａｓｓ％を超える場合には焼結鉱品質の改善効果が低下した。そこで本発明では、造粒物ＡのＣａＯ含有量を６ｍａｓｓ％以下とすることが望ましい。
【００１８】
次に図１を用いて、本発明に係る焼結鉱の製造方法の一実施形態を説明する。図１は本発明に係る焼結鉱の製造工程例を説明するフロー図であり、鉄源原料として粉鉄鉱石のみを用い、（Ａ）〜（Ｈ）の工程により焼結鉱を製造する場合について説明する。以下、（Ａ）〜（Ｈ）の各工程を詳しく説明する。
【００１９】
（Ａ）まず、ＳｉＯ2含有量４．０〜５．０ｍａｓｓ％の焼結鉱を製造するに当たり、鉄源である粉鉄鉱石の配合（焼結原料の配合）を決定する。すなわち、造粒物Ａの製造に使用する粉鉄鉱石使用量に基づき、その他の粉鉄鉱石使用量を求め、全配合原料としてＳｉＯ2含有量４．０〜５．０ｍａｓｓ％となる粉鉄鉱石（焼結原料）の配合を定める。ＳｉＯ2含有量３．６０ｍａｓｓ％以下の粉鉄鉱石を造粒物Ａに使用するので、ＳｉＯ2含有量３．６０ｍａｓｓ％以下の粉鉄鉱石使用量に基づき、そのうちの造粒物Ａに使用する量を決め、その他の粉鉄鉱石使用量を求め、全配合原料としてＳｉＯ2含有量４．０〜５．０ｍａｓｓ％となる粉鉄鉱石（焼結原料）の配合を定める。これとは逆に、ＳｉＯ2含有量３．６０ｍａｓｓ％以下の粉鉄鉱石以外のその他の配合から全粉鉄鉱石（焼結原料）の配合としてＳｉＯ2含有量４．０〜５．０ｍａｓｓ％となるようにＳｉＯ2含有量３．６０ｍａｓｓ％以下の粉鉄鉱石（焼結原料）使用量を求めてもよい。
【００２０】
粉鉄鉱石（焼結原料）を、（Ｂ）ＳｉＯ2含有量３．６０ｍａｓｓ％以下の粉鉄鉱石の少なくとも一部と、（Ｄ）残りの粉鉄鉱石とに分離する。
【００２１】
引き続き、（Ｂ）の「造粒物Ａに使用する粉鉄鉱石」に対するＣａＯ含有副原料、および炭材量を決定し、（Ｃ）ＣａＯ含有副原料、および炭材を添加する。ＣａＯ含有副原料としては焼石灰、消石灰などを用いることが出来る。
【００２２】
また、（Ｄ）の「残りの粉鉄鉱石」についても、（Ｂ）と同様にＣａＯ、炭材量を決定し、（Ｅ）ＣａＯ含有副原料、および炭材を添加する。
【００２３】
（Ｆ）造粒物Ａに使用する粉鉄鉱石に対するＣａＯ含有副原料、および炭材量を決定し、混合した後は、水（造粒用水）を加え造粒して造粒物Ａとする。なお、この造粒物は内装した炭材による還元雰囲気を保持する強度が必要であり、そのためバインダーとして水、あるいは必要に応じ生石灰、消石灰などを使用する。造粒機としては、パンペレタイザーを用いることができる。
【００２４】
（Ｇ）残りの粉鉄鉱石（焼結原料）の混合・造粒には通常通りドラムミキサーを用いることができる。ＣａＯおよび炭材、必要に応じＳｉＯ2原料を加え、ドラムミキサーの入り側から装入して混合そして転動による造粒操作を加えて擬似粒子化し、造粒物Ｂとする。
（Ｈ）焼結機パレット上にまず床敷鉱が装入され、ついでその上に造粒物Ａが装入され、さらに残部配合原料の造粒物Ｂが装入され、焼結される。
【００２５】
次に図２を用いて、本発明にかかる前記（Ｈ）の工程の装入方法を説明する。
【００２６】
焼結機１のパレット上へまず床敷鉱ホッパー２から床敷鉱が装入され床敷鉱層３が形成される。続いて造粒物Ａのホッパー４より造粒物Ａが装入され、造粒物Ａ層５が形成される。さらに残部原料ホッパー６より残部配合原料の造粒物Ｂが装入され残部配合原料の造粒物層（造粒物Ｂ層）７が形成される。この後点火炉８によりパレット上の配合原料層表面が点火され焼結が開始する。
【００２７】
また、他の実施形態として、（Ｇ）において造粒を行なわずに、（Ｄ）「残りの粉鉄鉱石」に（Ｅ）ＣａＯ含有副原料、および炭材を添加して混合し、焼結機パレット上の床敷鉱の上に装入された造粒物Ａの上に装入して、焼結機で焼結しても良い。（Ｄ）「残りの粉鉄鉱石」の一部のみについて造粒して造粒物Ｂとしても良い。
【実施例１】
【００２８】
以下に、本発明に係る焼結鉱の製造方法を具体的な実施例で説明すると共に、本発明の要件から外れる比較例をも記載し、本発明の効果を確認する。なお、これらの焼結鉱を製造するに際しては、９銘柄の粉鉄鉱石（鉱石Ａ〜Ｉ）を使用し、表１に示す鉱石配合割合とした。これらの粉鉄鉱石（焼結原料）を、以下、新原料と記載する。副原料としては、表２に示す化学成分を有する石灰石、ドロマイト、珪石を用いた。また、新原料及び副原料の配合割合を表３に示す。
【００２９】
【表１】
2008088533.tif 000003
【００３０】
【表２】
2008088533.tif 000004
【００３１】
【表３】
2008088533.tif 000005
【００３２】
（本発明例１）
この実施例において、配合原料を調整するに当っては、焼結鉱中のＳｉＯ2含有量が４．０ｍａｓｓ％となるように珪石を、焼結鉱中のＣａＯ含有量が７．０ｍａｓｓ％となるように石灰石を配合した。また、製品とならない５ｍｍ未満の焼結鉱は原料中に返鉱として戻されるが、その返鉱を新原料（粉鉄鉱石原料）と副原料の和に対し２０ｍａｓｓ％となるように配合した。
【００３３】
そして、焼結鉱の製造に当っては、下記（ａ）、（ｂ）のようにして行った。
（ａ）まず、鉱石Ａ、Ｂに対し、炭材（粉コークス）の含有量が２ｍａｓｓ％、ＣａＯの含有量が２ｍａｓｓ％となるように生石灰を添加・混合した後、水分を添加しながらパンペレタイザーで造粒し、造粒物Ａを製造した。従って、表１の鉱石銘柄のうち、上記鉱石Ａ、Ｂ以外のものは造粒物Ａに含まれない、残りの焼結原料である。残りの焼結原料には、返鉱も含めるものとする。
（ｂ）次に、上述した残りの焼結原料と残りの副原料、炭材をドラムミキサーに投入し、水分を添加しながら混合、造粒して造粒物Ｂを得た。
【００３４】
前記（ａ）で得られた造粒物Ａは鉄鉱石原料（焼結原料）中１８ｍａｓｓ％であり残りの鉄鉱石原料（残りの焼結原料）は、８２ｍａｓｓ％であった。配合した全炭材量は、新原料に対し４．５ｍａｓｓ％とした。これらの製造条件を整理して表４の本発明例１の欄に示す。
【００３５】
上記の造粒物Ａ、Ｂを焼結機に装入する際、まず焼結機パレット上に床敷鉱を装入し次いでその上に造粒物Ａを装入し、さらにその上に残部配合原料の造粒物Ｂを装入し、通常の空気吸引下で焼結した。得られた焼結鉱の品質を表５の本発明例１の欄に示す。焼結鉱の品質の評価は、日本工業規格ＪＩＳ Ｍ８７１１規定された方法により落下強度（シャッターインデックス：ＳＩで示されるシャッター強度）を、また日本工業規格ＪＩＳ Ｍ８７１３に規定された方法で被還元性指数（ＲＩ）を、また日本工業規格ＪＩＳ Ｍ８７２０に規定された方法で還元粉化指数（ＲＤＩ）を求めて行った。
【００３６】
【表４】
2008088533.tif 000006
【００３７】
【表５】
2008088533.tif 000007
【００３８】
本発明例１で得られた焼結鉱は、ＳｉＯ2含有量が４．０ｍａｓｓ％、ＣａＯ含有量が７．０ｍａｓｓ％であり、ＳＩが９０、ＲＩが６９、ＲＤＩが３０と、高強度で被還元性、耐還元粉化性が良好な焼結鉱であった。
【００３９】
（本発明例２）
鉱石銘柄Ｄの粉鉄鉱石全量に対し炭材の含有量が３ｍａｓｓ％となるように添加・混合した後造粒し、造粒物Ａを得た以外は本発明例1と同様の方法で焼結鉱を製造した。製造条件と品質を表４、表５の本発明例２の欄に示す。
【００４０】
得られた焼結鉱は、ＳｉＯ2含有量が４．０ｍａｓｓ％、ＣａＯ含有量が７．０％であり、ＳＩが９１、ＲＩが６６、ＲＤＩが２８と、高強度で被還元性、耐還元粉化性が良好な焼結鉱であった。
【００４１】
（本発明例３）
鉱石銘柄Ｇの粉鉄鉱石の一部である配合割合２０ｍａｓｓ％分を用い、造粒物Ａの炭材の含有量が５ｍａｓｓ％となるように添加・混合した後造粒し、造粒物Ａを得た以外は本発明例１と同様の方法で焼結鉱を製造した。製造条件と品質を表４、表５の本発明例３の欄に示す。
【００４２】
得られた焼結鉱は、ＳｉＯ2含有量が４．０ｍａｓｓ％、ＣａＯ含有量が７．０ｍａｓｓ％であり、ＳＩが８９、ＲＩが７０、ＲＤＩが３０と、高強度で被還元性、耐還元粉化性が良好な焼結鉱であった。
【００４３】
（本発明例４）
鉱石銘柄Ａ、Ｂの粉鉄鉱石全量に対し炭材の含有量が３ｍａｓｓ％、ＣａＯの含有量が６ｍａｓｓ％となるように添加・混合した後造粒し、造粒物Ａを得た以外は本発明例１と同様の方法で焼結鉱を製造した。製造条件と品質を表４、表５の本発明例４の欄に示す。
【００４４】
得られた焼結鉱は、ＳｉＯ2含有量が４．０ｍａｓｓ％、ＣａＯ含有量が７．０ｍａｓｓ％であり、ＳＩが９０、ＲＩが６７、ＲＤＩが３２と、高強度で被還元性、耐還元粉化性が良好な焼結鉱であった。
【００４５】
（本発明例５）
成品焼結鉱のＳｉＯ2含有量が５．０％ｍａｓｓとなるように珪石を、成品焼結鉱のＣａＯ含有量が９．０％ｍａｓｓとなるように石灰石を配合した以外は、本発明例１と同様の方法で焼結鉱を製造した。製造条件と品質を表４、表５の本発明例５の欄に示す。
【００４６】
得られた焼結鉱は、ＳｉＯ2含有量が５．０ｍａｓｓ％、ＣａＯ含有量が９．０ｍａｓｓ％であり、ＳＩが９４、ＲＩが６６、ＲＤＩが２７と、高強度で被還元性、耐還元粉化性が良好な焼結鉱であった。
【００４７】
（本発明例６）
鉱石銘柄Ａ、Ｂの粉鉄鉱石全量に対し炭材の含有量が１ｍａｓｓ％となるように添加・混合した後造粒し、造粒物Ａを得た以外は本発明例１と同様の方法で焼結鉱を製造した。製造条件と品質を表４、表５の本発明例６の欄に示す。
【００４８】
得られた焼結鉱は、ＳｉＯ2含有量が４．０ｍａｓｓ％、ＣａＯ含有量が７．０ｍａｓｓ％であり、ＳＩが８９、ＲＩが７１、ＲＤＩが３６と、落下強度、ＲＤＩが若干劣るものであったが実用範囲内であった。
【００４９】
（本発明例７）
鉱石銘柄Ａ、Ｂの粉鉄鉱石全量に対し炭材の含有量が２ｍａｓｓ％、ＣａＯの含有量が６ｍａｓｓ％となるように添加・混合した後造粒し、造粒物Ａを得た以外は本発明例１と同様の方法で焼結鉱を製造した。製造条件と品質を表４、表５の本発明例７の欄に示す。
【００５０】
得られた焼結鉱は、ＳｉＯ2含有量が４．０ｍａｓｓ％、ＣａＯ含有量が７．０ｍａｓｓ％であり、ＳＩが８９、ＲＩが７２、ＲＤＩが３７と、落下強度、ＲＤＩが若干劣るものであったが実用範囲内であった。
【００５１】
（比較例１）
鉱石銘柄Ａ〜Ｉ全ての粉鉄鉱石に、成品焼結鉱のＳｉＯ2含有量が４．０％ｍａｓｓとなるように珪石を、成品焼結鉱のＣａＯ含有量が７．０％ｍａｓｓとなるように石灰石を配合した。また、返鉱は、新原料に対し２０ｍａｓｓ％となるように配合した。
【００５２】
すべての配合原料をドラムミキサーに投入し、水分を添加しながら混合、造粒した。配合した全炭材量は、新原料に対し４．５ｍａｓｓ％とした。これらの製造条件を整理して表６の比較例１の欄に示す。
【００５３】
上記造粒物を焼結機パレット上に装入した床敷鉱の上に装入し焼結鉱を製造した。焼結後に得られた焼結鉱の品質を表７の比較例１の欄に示す。ここで得られた焼結鉱は、ＳｉＯ2含有量が４．０ｍａｓｓ％、ＣａＯ含有量が７．０ｍａｓｓ％であり、ＳＩが８５、ＲＩが７３、ＲＤＩが４５と、落下強度、ＲＤＩが劣るものであった。
【００５４】
【表６】
2008088533.tif 000008
【００５５】
【表７】
2008088533.tif 000009
【００５６】
（比較例２）
成品焼結鉱のＳｉＯ2含有量が５．０％ｍａｓｓとなるように珪石を、成品焼結鉱のＣａＯ含有量が９．０％ｍａｓｓとなるように石灰石を配合した以外は、比較例１と同様にして焼結鉱を製造した。製造条件と品質を表６、表７の比較例２の欄に示す。得られた焼結鉱は、ＳｉＯ2含有量が５．０ｍａｓｓ％であり、ＣａＯ含有量が９．０ｍａｓｓ％であり、ＳＩが８６、ＲＩが６６、ＲＤＩが４０と、落下強度、ＲＤＩが低いものであった。
【図面の簡単な説明】
【００５７】
【図１】本発明に係る焼結鉱の製造方法の一実施形態を説明するフロー図である。
【図２】本発明に係る焼結鉱の製造方法の造粒物の装入方法例を説明する概略図である。
【符号の説明】
【００５８】
１    焼結機
２    床敷鉱ホッパー
３    床敷鉱層
４    造粒物Ａのホッパー
５    造粒物Ａ層
６    残部原料ホッパー
７    造粒物Ｂ層
８    点火炉
【図１】
2008088533.tif 000010
【図２】
2008088533.tif 000011